【誤訳訂正書】
【提出日】平成30年1月11日(2018.1.11)
【誤訳訂正１】
【訂正対象書類名】特許請求の範囲
【訂正対象項目名】全文
【訂正方法】変更
【訂正の内容】
【特許請求の範囲】
【請求項１】
１２５℃から２００℃までの温度で、加圧下、
（１）４価の元素の少なくとも１つの酸化物の少なくとも１つの供給源；
（４）水酸化物イオンおよびフッ化物イオンから選ばれる鉱化剤の少なくとも１つの供給源；
（５）１，３−ジイソプロピルイミダゾリウムカチオン、１，３−ジイソブチルイミダゾリウムカチオンおよび１，３−ジシクロヘキシルイミダゾリウムカチオンから選ばれるイミダゾリウムカチオン；ならびに
（６）ポリエチレンイミン
を接触させることを含む、
ゼオライトＳＳＺ−７０を製造する方法であって、
このゼオライトが、２００℃から８００℃までの範囲の温度で、スチーム中、空気中または不活性ガス中で、１時間以上の期間にわたって、有機材料の全てを除去するようにか焼した後、少なくとも５５ｍ２／ｇの外表面積を有する、上記方法。
【請求項２】
前記（１）、（４）、（５）および（６）、ならびに、（２）３価の元素の酸化物、５価の元素の酸化物およびそれらの混合物からなる群から選ばれる１つ以上の酸化物の１つ以上の供給源；および／または（３）周期表の１族および２族から選ばれる元素の少なくとも１つの供給源を接触させることを含む、請求項１に記載の方法。
【請求項３】
ゼオライトが、５５ｍ２／ｇから１２０ｍ２／ｇの外表面積を有する、請求項１または２に記載の方法。
【請求項４】
イミダゾリウムカチオンが、１，３−ジイソブチルイミダゾリウムカチオンである、請求項１または２に記載の方法。
【請求項５】
ポリエチレンイミンが、分枝ポリエチレンイミンである、請求項１または２に記載の方法。
【請求項６】
分枝ポリエチレンイミンが、５００ｇ／ｍｏｌから２０００ｇ／ｍｏｌの分子量を有する、請求項５に記載の方法。
【請求項７】
ゼオライトが、モル比で、以下の表に示された物質を含む反応混合物から製造され、
表中、
（ａ）Ｙは、周期表の４〜１４族からの４価の元素およびそれらの混合物からなる群から選択され；
（ｂ）Ｘは、周期表の３〜１３族からの３価および５価の元素ならびにそれらの混合物からなる群から選択され；
（ｃ）ｎは、Ｘの原子価状態に等しく；
（ｄ）Ｑは、１，３−ジイソプロピルイミダゾリウムカチオン、１，３−ジイソブチルイミダゾリウムカチオンおよび１，３−ジシクロヘキシルイミダゾリウムカチオンから選ばれるイミダゾリウムカチオンであり；
（ｅ）Ａは、ポリエチレンイミンであり；かつ
（ｆ）Ｍは、周期表の１族および２族からの元素からなる群から選ばれる、
請求項１または２に記載の方法。
【表１】
2016527178.tif 000001
【請求項８】
ＹがＳｉであり、かつＸがＢまたはＡｌである、請求項７に記載の方法。
【請求項９】
ゼオライトが、モル比で、以下の表に示された物質を含む反応混合物から製造される、請求項７に記載の方法。
【表２】
2016527178.tif 000002
【請求項１０】
結晶化後であって、その有機材料の除去の前の形態にて、モル比で、以下の表に示すとおりの組成を有し、その無水物の状態であるＳＳＺ−７０ゼオライトであって、
表中、
（ａ）Ｙは、周期表の４〜１４族からの４価の元素およびそれらの混合物からなる群から選択され；
（ｂ）Ｘは、周期表の３〜１３族からの３価および５価の元素ならびにそれらの混合物からなる群から選択され；
（ｃ）ｎは、Ｘの原子価状態に等しく；
（ｄ）Ｑは、１，３−ジイソプロピルイミダゾリウムカチオン、１，３−ジイソブチルイミダゾリウムカチオンおよび１，３−ジシクロヘキシルイミダゾリウムカチオンから選ばれるイミダゾリウムカチオンであり、Ｑ＞０であり；
（ｅ）Ａは、ポリエチレンイミンであり、Ａ＞０であり；かつ
（ｆ）Ｍは、周期表の１族および２族からの元素からなる群から選ばれる、
上記ＳＳＺ−７０ゼオライト。
【表３】
2016527178.tif 000003
【請求項１１】
ＹがＳｉであり、かつＸがＢまたはＡｌである、請求項１０にゼオライト。
【請求項１２】
Ｑが、１，３−ジイソブチルイミダゾリウムカチオンである、請求項１０にゼオライト。
【請求項１３】
Ａが、分枝ポリエチレンイミンである、請求項１０に記載のゼオライト。
【請求項１４】
分枝ポリエチレンイミンが、５００ｇ／ｍｏｌから２０００ｇ／ｍｏｌの分子量を有する、請求項１３に記載のゼオライト。
【誤訳訂正２】
【訂正対象書類名】明細書
【訂正対象項目名】００３７
【訂正方法】変更
【訂正の内容】
【００３７】
続いて、ＳＳＺ−７０は、１時間から４８時間までの範囲あるいはそれより長い時間の期間にわたって、２００℃から８００℃までの範囲の温度で、スチーム中、空気中または不活性ガス中でか焼することができる。通常、余分な骨格カチオン（例えばＮａ＋）をイオン交換または他の公知の方法によって除去し、それを水素、アンモニウムイオンまたは他の好ましいイオンのいずれかで置換することが望ましい。
【誤訳訂正３】
【訂正対象書類名】明細書
【訂正対象項目名】００７３
【訂正方法】変更
【訂正の内容】
【００７３】
特許可能な範囲は、特許請求の範囲によって規定され、当業者にとって想起される他の例を包含し得る。そのような他の例が特許請求の範囲の文言と相違しない構造的な要素群を有する場合、あるいは、そのような他の例が特許請求の範囲の文言に対する些細な相違を有する同等の構造的要素群を包含する場合には、当該他の例は特許請求の範囲内であることが意図される。本願明細書と不整合ではない限度内において、その中で言及される全ての引用物は、参照することによってここに援用される。
本発明に包含され得る諸態様は、以下のとおりである。
［態様１］
結晶化条件の下で、
（１）４価の元素の少なくとも１つの酸化物の少なくとも１つの供給源；
（２）任意選択で、３価の元素の酸化物、５価の元素の酸化物およびそれらの混合物からなる群から選ばれる１つ以上の酸化物の１つ以上の供給源；
（３）任意選択で、周期表の１族および２族から選ばれる元素の少なくとも１つの供給源；
（４）水酸化物イオンおよびフッ化物イオンから選ばれる鉱化剤の少なくとも１つの供給源；
（５）１，３−ジイソプロピルイミダゾリウムカチオン、１，３−ジイソブチルイミダゾリウムカチオンおよび１，３−ジシクロヘキシルイミダゾリウムカチオンから選ばれるイミダゾリウムカチオン；ならびに
（６）ポリエチレンイミン
を接触させることを含む、
ゼオライトＳＳＺ−７０を調製する方法であって、
このゼオライトが、有機材料の全てを除去するようにか焼した後、少なくとも５５ｍ２／ｇの外表面積を有する、上記方法。
［態様２］
ゼオライトが、５５ｍ２／ｇから１２０ｍ２／ｇの外表面積を有する、上記態様１に記載の方法。
［態様３］
イミダゾリウムカチオンが、１，３−ジイソブチルイミダゾリウムカチオンである、上記態様１に記載の方法。
［態様４］
ポリエチレンイミンが、分枝ポリエチレンイミンである、上記態様１に記載の方法。
［態様５］
分枝ポリエチレンイミンが、５００ｇ／ｍｏｌから２０００ｇ／ｍｏｌの分子量を有する、上記態様４に記載の方法。
［態様６］
ゼオライトが、モル比で、以下の表に示された物質を含む反応混合物から調製され、
表中、
（ａ）Ｙは、周期表の４〜１４族からの４価の元素およびそれらの混合物からなる群から選択され；
（ｂ）Ｘは、周期表の３〜１３族からの３価および５価の元素ならびにそれらの混合物からなる群から選択され；
（ｃ）ｎは、Ｘの原子価状態に等しく；
（ｄ）Ｑは、１，３−ジイソプロピルイミダゾリウムカチオン、１，３−ジイソブチルイミダゾリウムカチオンおよび１，３−ジシクロヘキシルイミダゾリウムカチオンから選ばれるイミダゾリウムカチオンであり；
（ｅ）Ａは、ポリエチレンイミンであり；かつ
（ｆ）Ｍは、周期表の１族および２族からの元素からなる群から選ばれる、
上記態様１に記載の方法。
［表１］
2016527178.tif 000004
［態様７］
ＹがＳｉであり、かつＸがＢまたはＡｌである、上記態様６に記載の方法。
［態様８］
ゼオライトが、モル比で、以下の表に示された物質を含む反応混合物から調製される、上記態様６に記載の方法。
［表２］
2016527178.tif 000005
［態様９］
モル比で、以下の表に示すとおりの合成後の組成を有し、その無水物の状態であるＳＳＺ−７０ゼオライトであって、
表中、
（ａ）Ｙは、周期表の４〜１４族からの４価の元素およびそれらの混合物からなる群から選択され；
（ｂ）Ｘは、周期表の３〜１３族からの３価および５価の元素ならびにそれらの混合物からなる群から選択され；
（ｃ）ｎは、Ｘの原子価状態に等しく；
（ｄ）Ｑは、１，３−ジイソプロピルイミダゾリウムカチオン、１，３−ジイソブチルイミダゾリウムカチオンおよび１，３−ジシクロヘキシルイミダゾリウムカチオンから選ばれるイミダゾリウムカチオンであり、Ｑ＞０であり；
（ｅ）Ａは、ポリエチレンイミンであり、Ａ＞０であり；かつ
（ｆ）Ｍは、周期表の１族および２族からの元素からなる群から選ばれる、
上記ＳＳＺ−７０ゼオライト。
［表３］
2016527178.tif 000006
［態様１０］
ＹがＳｉであり、かつＸがＢまたはＡｌである、上記態様９にゼオライト。
［態様１１］
Ｑが、１，３−ジイソブチルイミダゾリウムカチオンである、上記態様９にゼオライト。
［態様１２］
Ａが、分枝ポリエチレンイミンである、上記態様９に記載のゼオライト。
［態様１３］
分枝ポリエチレンイミンが、５００ｇ／ｍｏｌから２０００ｇ／ｍｏｌの分子量を有する、上記態様１２に記載のゼオライト。